МАГНИЙ ИЛИ МАГНИЕВЫЙ СПЛАВ, ОБЛАДАЮЩИЙ СВЕРХВЫСОКОЙ ФОРМУЕМОСТЬЮ ПРИ КОМНАТНОЙ ТЕМПЕРАТУРЕ, И СПОСОБ ЕГО ИЗГОТОВЛЕНИЯ

1. Способ изготовления магния или магниевого сплава, обладающего высокой формуемостью при комнатной температуре и имеющего размер зерна ≤ 2 мкм, согласно которому магний или магниевый сплав перерабатывают в профильное изделие, при этом способ включает стадию экструдирования сырья при температуре 20-150°С и степени экструзии от 10 : 1 до 100 : 1.
2. Способ по п. 1, отличающийся тем, что магний или магниевый сплав имеет размер зерна ≤ 1 мкм.
3. Способ по п. 1, отличающийся тем, что магний или магниевый сплав содержит, по меньшей мере, один из перечисленных элементов: алюминий, цинк, кальций, олово, серебро, стронций, цирконий и редкоземельные элементы, при этом общая массовая доля, по меньшей мере, одного из перечисленных элементов составляет ≤ 1,5 масс. %.
4. Способ по п. 1, отличающийся тем, что скорость толкателя составляет 0,05-50 мм/с.
5. Способ по п. 1, отличающийся тем, что магний или магниевый сплав перерабатывают в листовой прокат, при этом способ включает следующие стадии:
(1) экструдирование сырья при температуре 20-150°С и степени экструзии от 10 : 1 до 100 : 1; и
(2) прокатку при температуре 20-100°С с образованием изделия листового проката из магния или магниевого сплава.
6. Способ по п. 5, отличающийся тем, что листовой прокат из магния или магниевого сплава имеет толщину от 0,3 мм до 4 мм или от 0,04 мм до 0,3 мм.
7. Способ по п. 1, отличающийся тем, что температура экструзии составляет от 20°С до 80°С.
8. Магний или магниевый сплав, обладающий высокой формуемостью при комнатной температуре, имеет размер зерна ≤ 2 мкм.
9. Магний или магниевый сплав по п. 8, отличающийся тем, что он имеет размер зерна<1 мкм.
10. Магний или магниевый сплав, по п. 8, отличающийся тем, что он содержит, по меньшей мере, один из перечисленных элементов: алюминий, цинк, кальций, олово, серебро, стронций, цирконий и редкоземельные элементы, при этом общая массовая доля, по меньшей мере, одного из перечисленных элементов составляет ≤ 1,5 масс. %.
11. Магний или магниевый сплав по п. 8, отличающийся тем, что он изготовлен с использованием способа по п. 1.